(57)【要約】【課題】  割れにくい強靱性と高耐摩耗、高硬度を両立させた塗膜が得られる樹脂組成物を提供する。【解決手段】３個以上の（メタ）アクリロイル基を有する多官能（メタ）アクリレートモノマーおよび／または多官能アクリレートオリゴマーの合計１００重量部に対して、実質的に不飽和基を含有せず、親水性官能基を有し、重量平均分子量が５，０００〜２００，０００であるアクリルポリマーが１０〜６０重量部配合され、さらに光重合開始剤を含有する樹脂組成物。【選択図】  なし【特許請求の範囲】
【請求項１】
多官能（メタ）アクリレートモノマーおよび／または多官能アクリレートオリゴマーの合計１００重量部に対して、
実質的に不飽和基を含有せず、親水性官能基を有し、重量平均分子量が５，０００〜２００，０００であるアクリルポリマーが１０〜６０重量部配合されていることを特徴とする樹脂組成物。
【請求項２】
前記多官能（メタ）アクリレートモノマーおよび／または多官能アクリレートオリゴマーが、３個以上の（メタ）アクリロイル基を有することを特徴とする請求項１記載の樹脂組成物。
【請求項３】
さらに光重合開始剤を含有することを特徴とする請求項１または２記載の樹脂組成物。
【請求項４】
請求項１〜３いずれかに記載の樹脂組成物が基材に塗布されていることを特徴とする成型物。
【請求項５】
前記成型物の基材がプラスチックまたは金属であることを特徴とする請求項４記載の成型物。
【発明の詳細な説明】
【技術分野】
【０００１】
本発明は高度な耐摩耗性や硬度と割れにくい強靱性を有する樹脂組成物、およびこれが基材に塗布された成型物に関する。
【背景技術】
【０００２】
近年、携帯電話や家電製品あるいは光学フィルム等に、従来の熱硬化型塗料に代わり活性エネルギー線硬化型塗料が使用されている。活性エネルギー線硬化型塗料は熱硬化型塗料と比較し、速硬化で生産性が良いこと、省エネルギー化が可能であること、耐摩耗性や硬度に優れるため急速に普及している。
【０００３】
しかしながら、活性エネルギー線硬化型ハードコート樹脂組成物は高度な耐摩耗性や硬度を有する反面、もろく割れやすい弱点もあった。そこで従来から多官能（メタ）アクリレートに加え、高分子量のウレタンアクリレートオリゴマー、アクリルポリマーなどを添加し、柔軟性を付与させることによって脆弱性を改善するが試みがなされているが、架橋密度が低下しまうため、耐摩耗性や硬度が大きく低下してしまう問題があった。そのため、割れにくい強靱性と耐摩耗性や硬度を兼ね備えた活性エネルギー線硬化型ハードコート樹脂組成物が望まれていた。
【先行技術文献】
【特許文献】
【０００４】
特許文献１には、多官能（メタ）アクリレ−トおよびアクリル系重合体を含有する樹脂組成物が開示されているが、耐摩耗性が十分ではなかった。特許文献２には、多官能ウレタン（メタ）アクリレートおよび（メタ）アクリル系共重合樹脂を含有する樹脂組成物が開示されているが、強靱性が十分ではなかった。
【特許文献１】特開平9-48934号公報
【特許文献２】特開2006-316249号公報
【発明の概要】
【発明が解決しようとする課題】
【０００５】
本発明の課題は、割れにくい強靱性と耐摩耗性や硬度を兼ね備え、活性エネルギー線硬化型ハードコート樹脂組成物として有用な樹脂組成物、およびこれが基材に塗布された成型物を提供することである。
【課題を解決するための手段】
【０００６】
本発明は、多官能（メタ）アクリレートモノマーおよび／または多官能アクリレートオリゴマーの合計１００重量部に対して、実質的に不飽和基を含有せず、親水性官能基を有し、重量平均分子量が５，０００〜２００，０００であるアクリルポリマーが１０〜６０重量部配合されていることを特徴とする樹脂組成物である。
【発明の効果】
【０００７】
本発明の樹脂組成物の硬化物は高度な耐摩耗性や硬度と割れにくい強靱性を兼ね備えており、生産性に優れる活性エネルギー線硬化型塗料に応用することができる。したがって、本樹脂組成物をプラスチックや金属等の基材に塗布した成型物を各種機器の筐体や操作部などに使用すると、落下や接触などによって傷や割れが発生しづらくなる。特に携帯電話、携帯音楽プレーヤー、携帯ビデオプレーヤー、携帯テレビ、カメラ、ビデオ、携帯ゲーム機、携帯情報端末、ノートパソコン、電子手帳、電子辞書などのような衝撃を受けやすい携帯型機器に適する。 
【発明を実施するための形態】
【０００８】
以下、本発明について詳細に説明する。
本発明では多官能（メタ）アクリレートモノマーおよび／または多官能アクリレートオリゴマーを用いる。多官能アクリレートモノマーとしては、例えば１，４−ブタンジオールジアクリレート、１，６−ヘキサンジオールジアクリレート、ネオペンチルグリコールジアクリレート、ポリエチレングリコールジアクリレート、ヒドロキシピバリン酸ネオペンチルグリコールジアクリレート、ジシクロペンタニルジアクリレート、カプロラクトン変性ジシクロペンテニルジアクリレート、エチレンオキシド変性リン酸ジアクリレート、アリル化シクロヘキシルジアクリレート、イソシアヌレートジアクリレート、トリメチロールプロパントリアクリレート、ジペンタエリスリトールトリアクリレート、プロピオン酸変性ジペンタエリスリトールトリアクリレート、ペンタエリスリトールトリアクリレート、プロピレンオキシド変性トリメチロールプロパントリアクリレート、トリス（アクリロキシエチル）イソシアヌレート、ジペンタエリスリトールペンタアクリレート、プロピオン酸変性ジペンタエリスリトールペンタアクリレート、ジペンタエリスリトールヘキサアクリレート、カプロラクトン変性ジペンタエリスリトールヘキサアクリレート等が挙げられる。また、これらをオリゴマー化したものを前記多官能アクリレートオリゴマーとして使用することができる。多官能メタクリレートモノマーとしては、エチレングリコールジメタクリレート、トリエチレングリコールジメタクリレート、１，４−ブタンジオールジメタクリレート、ネオペンチルグリコールジメタクリレート、１，６−ヘキサンジオールジメタクレート、１，９−ノナンジオールジメタクリレート、１，１０−デカンジオールジメタクリレート、グリセリンジメタクリレート、ジメチロールートリシクロデカンジメタクリレート、トリメチロールプロパントリメタクリレートやエトキシ化トリメチロールプロパントリメタクリレート等が挙げられ、これらを単独または２種以上を混合して使用しても良い。
【０００９】
本発明に用いる実質的に不飽和基を含有せず、親水性官能基を有し、重量平均分子量が５，０００〜２００，０００であるアクリルポリマーは、親水性官能基を有する不飽和単量体を単独重合、あるいは親水性官能基を有する不飽和単量体と親水性官能基を含有しない不飽和単量体を共重合させて得ることができる。なお、重量平均分子量は重合触媒、連鎖移動剤の配合量および、使用する溶媒の種別により調整できる。
【００１０】
親水性官能基を有する不飽和単量体として、カルボキシル基を有する（メタ）アクリル酸、イタコン酸、フマル酸、マレイン酸等、水酸基を有する２−ヒドロキシエチル（メタ）アクリレート、ヒドロキシプロピル（メタ）アクリレート等が挙げられる。親水性官能基を含有しない不飽和単量体としてスチレン、メチル（メタ）アクリレート、エチル（メタ）アクリレート、ブチル（メタ）アクリレート、メチル（メタ）アクリレート等が挙げられる。親水性官能基を有しないアクリルポリマーを用いた場合、親水性官能基を含有するアクリルポリマーを塗料化した時と比較して配合物の塗膜の耐磨耗性が大きく低下する。また、カルボキシル基を有する単量体と水酸基を有する単量体を併用することにより、金属密着性を向上できる。
【００１１】
アクリルポリマーの重量平均分子量は５，０００〜２００，０００であることが必要である。重量平均分子量５０００未満であると耐磨耗性が不十分となり、重量平均分子量が２００，０００を超えると塗工性を含めた成形性や強靱性が不十分となる。該アクリルポリマー配合割合は、固形分を基準として多官能（メタ）アクリレートモノマーおよび／あるいは多官能アクリレートオリゴマーの合計１００重量部に対しアクリルポリマー１０〜６０重量部であり、１０重量部未満では十分な硬化収縮緩和効果が得られずクラックが発生する。６０重量部を超えると耐磨耗性及び硬度が低下する。
【００１２】
アクリルポリマーが不飽和基を含有する場合、多官能（メタ）アクリレートモノマーお
よび／または多官能アクリレートオリゴマーによる硬化収縮を十分に緩和できない。よって、アクリルポリマーは実質的に不飽和基を含有しない必要がある。なお、実質的に不飽和基を含有しないとは、アクリルポリマー重合後に不飽和基含有化合物を反応させる等の方法によってアクリルポリマーに不飽和基を導入したようなものを除外するという意味であり、アクリルポリマーを重合する際に一部未反応の不飽和基が残留した場合等は、実質的に不飽和基を含有しないものとする。
【００１３】
前記２成分を含有する本発明の樹脂組成物は、電子線や紫外線等の活性エネルギー線の照射によって硬化可能であるが、光重合開始剤を添加することによって感度良く紫外線硬化させること可能となる。光重合開始剤は、例えば、アセトフェノン、２，２−ジエトキシアセトフェノン、ｐ−ジメチルアセトフェノン、ｐ−ジメチルアミノプロピオフェノン、ベンゾフェノン、２−クロロベンゾフェノン、ベンジル、ベンゾイン、ベンゾインメチルエーテル、ベンゾインエチルエーテル、ベンゾインイソプロピルエーテル、などのカルボニル化合物、チオキサントン、２−クロロチオキサントン、２−メチルチオキサントン、テトラメチルチウラムジスルフィドなどの硫黄化合物などを用いることができる。これらの光重合開始剤の市販品としてはＩｒｇａｃｕｒｅ１８４、３６９、６５１、５００、ＬｕｃｉｒｉｎＬＲ８７２８（ＢＡＳＦ社製）、Ｄａｒｏｃｕｒｅ１１１６、１１７３（以上、メルク社製）、ユベクリルＰ３６（ＵＣＢ社製）等が挙げられる。
【００１４】
本発明の樹脂組成物が塗布される成型物の基材は特に限定されないが、ＡＢＳ、ＰＣ、アクリル、ＰＳ、ＭＳ、ＰＢＴ、ＰＰＳ、ＰＥＴ、ＴＡＣなどを単独あるいは２種以上をアロイ化したものなどの各種プラスチックが挙げられる。また、金属としては鉄鋼板、亜鉛めっき鋼板、ステンレス鋼板、マグネシウム合金、アルミニウム、アルミニウム合金などを用いることができる。さらに前記金属を各種表面処理、酸化処理を施したものも用いることができる。一例としてアルミニウムをアルマイト処理、リン酸塩処理、クロメート処理、ノンクロメート処理などの方法で酸化処理を施した基材を用いることができる。また蒸着やスパッタ、メッキ法等で各種プラスチック基材（３次元の構造を持つ筐体およびフィルム等）上に金属薄膜および金属酸化物薄膜を成膜した基材も用いることができる。金属薄膜としてはアルミニウム、錫、亜鉛、金、銀、白金、ニッケルなどが挙げられる。金属酸化物としては錫ドープ酸化インジウム、シリカ、酸化チタン、酸化ジルコニウムなどが挙げられる。
【００１５】
本発明の樹脂組成物を基材上に塗布する方法は特に制限はなく、公知のスプレーコート、ディッピング、ロールコート、ダイコート、エアナイフコート、ブレードコート、スピンコート、リバースコート、グラビアコート、ワイヤーバーなどの塗工法またはグラビア印刷、スクリーン印刷、オフセット印刷、インクジェット印刷などの印刷法により形成できる。樹脂層の厚さは、１μｍ〜４０μｍが好ましい。樹脂層の厚みが１μｍ未満であると、十分な硬度を得ることが難しく、４０μｍを越えるとクラックが発生しやすくなる。
【００１６】
本発明で用いる樹脂組成物には、必要に応じて、アクリル系樹脂、ウレタン系樹脂、スチレン系樹脂、フェノール系樹脂、メラミン系樹脂などの各種樹脂や、水酸化バリウム、水酸化マグネシウム、水酸化アルミニウム、酸化ケイ素、酸化チタン、硫酸カルシウム、硫酸バリウム、炭酸カルシウム、塩基性炭酸亜鉛、塩基性炭酸鉛、珪砂、クレー、タルク、シリカ化合物、二酸化チタン等の無機充填剤の他、シラン系やチタネート系などのカップリング剤、殺菌剤、防腐剤、可塑剤、流動調整剤、帯電防止剤、増粘剤、ｐＨ調整剤、界面活性剤、レベリング調整剤、消泡剤、着色顔料、防錆顔料等の配合材料を添加してもよい。また、耐候性向上を目的に酸化防止剤や紫外線吸収剤を添加しても良い。なお、不飽和基を含有する上記の化合物を使用することは塗膜にクラックが入る等の問題が発生することもあり好ましくない。
【００１７】
以下、本発明について実施例、比較例を挙げてより詳細に説明するが、具体例を示すものであって特にこれらに限定するものではない。
【実施例】
【００１８】
親水性官能基を有して不飽和基を含有しないアクリルポリマー１の合成
ジラウロイルパーオキサイド（日油株式会社製、商品名  パーロイルＬ）２４重量部をメチルエチルケトン（ＭＥＫ）４９５重量部に加えて７０℃で３０分間加温して溶解させ、メタクリル酸５０重量部、ブチルアクリレート９０重量部、メチルメタクリレート１０
０重量部及び４−メチル−２，４−ジフェニルペンテン−１（日油株式会社製、商品名  ノフマーＭＳＤ）２．４重量部を混合した溶液を４時間かけて滴下して攪拌重合させた。その後、さらに８０℃で２時間攪拌を行い、親水性官能基を含有するアクリルポリマー１（固形分３５％、重量平均分子量６０００）を得た。なお、重量平均分子量測定にはＧＰＣ（ゲル透過クロマトグラフィー）を用い、スチレンジビニルベンゼン基材のカラムをＴＨＦ展開溶媒にて用い、ポリスチレン換算の分子量を測定・算出した。
【００１９】
親水性官能基を有して不飽和基を含有しないアクリルポリマー２の合成
ジラウロイルパーオキサイド１．２重量部をＭＥＫ４４８重量部に加えて７０℃で３０分間加温して溶解させ、メタクリル酸５０重量部、ブチルアクリレート９０重量部、メチルメタクリレート１００重量部を混合した溶液を４時間かけて滴下して攪拌重合させた。その後、さらに８０℃で４時間攪拌を行い、親水性官能基を含有するアクリルポリマー２（固形分３５％、重量平均分子量２０００００）を得た。
【００２０】
親水性官能基を有して不飽和基を含有しないアクリルポリマー３の合成
ジラウロイルパーオキサイド２４重量部をＭＥＫ５１３重量部に加えて７０℃で３０分間加温して溶解させ、メタクリル酸５０重量部、ブチルアクリレート９０重量部、メチルメタクリレート１００重量部及び４−メチル−２，４−ジフェニルペンテン−１  １２重量部を混合した溶液を４時間かけて滴下して攪拌重合させた。その後、さらに８０℃で２時間攪拌を行い、親水性官能基を含有するアクリルポリマー３（固形分３５％、重量平均分子量３０００）を得た。
【００２１】
親水性官能基及び不飽和基を含有するアクリルポリマー４として、サイクロマーＰ  ＡＣＡ  Ｚ３２０（ダイセル・サイテック株式会社製、商品名、固形分３８〜４０％、酸価１２６〜１４４ＫＯＨ  ｍｇ／ｇ、二重結合当量４５０）を使用した。
【００２２】
親水性官能基及び不飽和基を含有しないアクリルポリマー５の合成
ジラウロイルパーオキサイド２４重量部をＭＥＫ４９５重量部に加えて７０℃で３０分間加温して溶解させ、ブチルアクリレート１２０重量部、メチルメタクリレート１２０重量部及び４−メチル−２，４−ジフェニルペンテン−１  ２．４重量部を混合した溶液を４時間かけて滴下して攪拌重合させた。その後、さらに８０℃で２時間攪拌を行い、親水性官能基を含有しないアクリルポリマー５（固形分３５％、重量平均分子量２００００）を得た。
【００２３】
親水性官能基を有して不飽和基を含有しないアクリルポリマー６の合成
ジラウロイルパーオキサイド３重量部をＭＥＫ８０重量部に加えて８０℃で１０分間加温、攪拌し溶解した。
アクリル酸１重量部、ブチルメタクリレート１９重量部、メチルメタクリレート６７重量部及び２−ヒドロキシエチルメタクリレート  １３重量部を混合した溶液を、内温８０℃を維持しながら３時間かけて滴下した。滴下終了後、ジラウロイルパーオキサイドを０．５重量部、トルエン１６重量部、酢酸イソブチル４重量部を加え、内温８０℃で３時間熟成した。冷却後、トルエン１１３重量部、酢酸イソブチル２８重量部を添加することによって固形分３９％に調整し、アクリルポリマー６（固形分３９％、重量平均分子量２００００）を得た。
【００２４】
親水性官能基を有して不飽和基を含有しないアクリルポリマー７の合成
ジラウロイルパーオキサイド３重量部をＭＥＫ８０重量部に加えて８０℃で１０分間加温、攪拌し溶解した。
アクリル酸１重量部、ブチルメタクリレート１９重量部、メチルメタクリレート５０重量部及び２−ヒドロキシエチルメタクリレート  ３０重量部を混合した溶液を、内温８０℃を維持しながら３時間かけて滴下した。滴下終了後、ジラウロイルパーオキサイドを０．５重量部、トルエン１６重量部、酢酸イソブチル４重量部を加え、内温８０℃で３時間熟成した。冷却後、トルエン１１３重量部、酢酸イソブチル２８重量部を添加することによって固形分３９％に調整し、アクリルポリマー７（固形分３９％、重量平均分子量１７０００）を得た。
【００２５】
実施例１
ジペンタエリスリトールペンタアクリレート（サートマー社製、商品名ＳＲ３９９、固形分１００％）を１００重量部、アクリルポリマー１を固形分で１０重量部、開始剤としてＩｒｇａｃｕｒｅ１８４（ＢＡＳＦ社製、商品名）を５重量部混合し、さらに固形分４０％になるようにＭＥＫを加えて実施例１の樹脂組成物を得た。
【００２６】
実施例２
ジペンタエリスリトールペンタアクリレートを１００重量部、アクリルポリマー１を固形分で６０重量部、開始剤としてＩｒｇａｃｕｒｅ１８４を５重量部混合し、さらに固形分４０％になるようにＭＥＫを加えて実施例２の樹脂組成物を得た。
【００２７】
実施例３
ジペンタエリスリトールペンタアクリレートを１００重量部、アクリルポリマー２を固形分で１０重量部、開始剤としてＩｒｇａｃｕｒｅ１８４を５重量部混合し、さらに固形分４０％になるようにＭＥＫを加えて実施例３の樹脂組成物を得た。
【００２８】
実施例４
ジペンタエリスリトールペンタアクリレートを１００重量部、アクリルポリマー２を固形分で６０重量部、開始剤としてＩｒｇａｃｕｒｅ１８４を５重量部混合し、さらに固形分４０％になるようにＭＥＫを加えて実施例４の樹脂組成物を得た。
【００２９】
実施例５
ジペンタエリスリトールペンタアクリレートを１００重量部、アクリルポリマー６を固形分で５０重量部、開始剤としてＩｒｇａｃｕｒｅ１８４を５重量部混合し、さらに固形分４０％になるようにＭＥＫを加えて実施例５の樹脂組成物を得た。
【００３０】
実施例６
ジペンタエリスリトールペンタアクリレートを１００重量部、アクリルポリマー７を固形分で５０重量部、開始剤としてＩｒｇａｃｕｒｅ１８４を５重量部混合し、さらに固形分４０％になるようにＭＥＫを加えて実施例６の樹脂組成物を得た。
【００３１】
比較例１
ジペンタエリスリトールペンタアクリレートを１００重量部、アクリルポリマー１を固形分で８０重量部、開始剤としてＩｒｇａｃｕｒｅ１８４を５重量部混合し、さらに固形分４０％になるようにＭＥＫを加えて比較例１の樹脂組成物を得た。
【００３２】
比較例２
ジペンタエリスリトールペンタアクリレートを１００重量部、アクリルポリマー３を固形分で４０重量部、開始剤としてＩｒｇａｃｕｒｅ１８４を５重量部混合し、さらに固形分４０％になるようにＭＥＫを加えて比較例２の樹脂組成物を得た。
【００３３】
比較例３
ジペンタエリスリトールペンタアクリレートを１００重量部、アクリルポリマー４を固形分で１０重量部、開始剤としてＩｒｇａｃｕｒｅ１８４を５重量部混合し、さらに固形分４０％になるようにＭＥＫを加えて比較例３の樹脂組成物を得た。
【００３４】
比較例４
ジペンタエリスリトールペンタアクリレートを１００重量部、アクリルポリマー５を固形分で６０重量部、開始剤としてＩｒｇａｃｕｒｅ１８４を５重量部混合し、さらに固形分４０％になるようにＭＥＫを加えて比較例４の樹脂組成物を得た。
【００３５】
試験評価方法
実施例、比較例で作成した各樹脂組成物をＰＣ板（２ｍｍ厚）上にバーコーター＃２０を用いて塗布し、８０℃で５分間乾燥させた後、高圧水銀ランプにて３００ｍＪ／ｃｍ２でＵＶ硬化させ、膜厚１０μｍのハードコート層を形成することによって試験体を作成し、以下の方法で評価した。
【００３６】
耐クラック性の測定
ＰＣに塗装した試験片を用いてヒートサイクル試験を実施した。温度プログラム機能付き恒温器を使用し、８０℃で３０分間保持した後に−３０℃で３０分間保持を１サイクルとし、これを１０サイクル行った。試験後、塗膜表面のクラックを目視にて確認して以下のように評価した。
クラックなし・・・○、クラックあり・・・×
【００３７】
鉛筆硬度の測定
ＪＩＳ  Ｋ  ５６００−５−４（１９９９年版）の規定に基づいて行った。測定装置は、株式会社東洋精機製作所製の鉛筆引掻塗膜硬さ試験機（形式Ｐ）を用いた。
【００３８】
耐摩耗性の測定
スチールウール（日本スチールウール株式会社製、商品名ボンスター＃００００）を用い、５００ｇ／ｃｍ２荷重をかけ、塗膜を１０往復擦った。キズの入り方から下記のように評価した。
キズなし・・・◎
キズ５本未満・・・○
キズ５〜１０本・・・△
キズ１０本超・・・×
【００３９】
金属密着性
実施例、比較例の各硬化性樹脂組成物をＳＵＳ３０４板（ＪＩＳ  Ｇ４３０４、２ｍｍ厚）にエアスプレーにて塗装し、８０℃で３分間乾燥させ、有電極高圧水銀ランプ（アイグラフィックス社製）を用いて、波長３６５ｎｍにおける強度が１００ｍＷ／ｃｍ２、積算光量が８００ｍＪ／ｃｍ２となるように照射することによって硬化させ、乾燥膜厚１０ミクロンの硬化物層を得た。
各基材上に形成した硬化物層について、ＪＩＳ  Ｋ  ５６００−５−６（１９９９年版）に基づく碁盤目試験に基づき、塗膜面に１０×１０にマス目を作成し、セロハンテープ（ニチバン社製、商品名ＣＴ−２４）を貼り、上方に引っ張り剥離状況を確認する。剥がれなかったマス目数を記録し、評価基準は下記のとおりとした。
１００／１００・・・◎
８０／１００〜９９／１００・・・○
５０／１００〜７９／１００・・・△
０〜４９／１００・・・×
【００４０】
【表１】
2012082287.tif 000002
【００４１】
表１に示されるように実施例の各樹脂組成物を用いた試験体は耐摩耗性や硬度に優れ、かつ強靭性（耐クラック性）も良好であった。特にアクリルポリマーがカルボキシル基および水酸基を有する場合、金属密着性にも優れていた。一方、各比較例に示されるように、アクリルポリマーの重量平均分子量や配合比が適さない場合、親水性官能基を含有しないアクリルポリマーを用いた場合、不飽和基を含有するアクリルポリマーを用いた場合、耐摩耗性や硬度、強靭性の少なくとも一つが十分ではなかった。